顔料濃縮剤を形成するため、溶剤、エチレン性不飽和モノマーと、エチレン性不飽和オリゴマーから選択された1または複数種の有機化合物を有する有機液体中へ顔料を分散させ、分散された顔料濃縮剤を、1または複数種のエチレン性不飽和モノマー、1または複数種のエチレン性不飽和オリゴマー、またはそれらの混合物、および光開始剤を含む放射線硬化性爪ゲル組成物と混合させることを特徴とする天然または人工爪、または人工付け爪の装飾に有用な着色された放射線硬化性組成物を調製する方法。前記有機液体は、非反応性溶媒であることを特徴とする請求項1に記載の方法。前記有機液体は、酢酸ブチル、酢酸エチル、イソプロパノール、キシレン、トルエン、アセトン、メチルエチルケトンから選択される1または複数種の非反応性の溶媒を含むことを特徴とする請求項1に記載の方法。前記有機液体は、モノ、ジ、トリ、四官能性エチレン性不飽和モノマーとオリゴマーから選択される1または複数種の化学物質を含むことを特徴とする請求項1に記載の方法。前記有機液体は、メタアクリルモノマーとオリゴマーから選択される1または複数種の化学物質を含むことを特徴とする請求項1に記載の方法。前記ゲル組成物は、モノ、ジ、トリ、または四官能性アクリルまたはメタクリルモノマーを含むことを特徴とする請求項1に記載の方法。前記ゲル組成物は、多官能ウレタンメタアクリレートオリゴマーを含むことを特徴とする請求項1に記載の方法。前記ゲル組成物は、ヒドロキシエチルメタアクリレート、ヒドロキシプロピルメタアクリレート、トリメチロールプロパントリメタアクリレート、イソボルニルメタアクリレートから選ばれるモノマーを含むことを特徴とする請求項1に記載の方法。前記ゲル組成物は、脂肪族ポリエステル系ウレタンジアクリレートオリゴマーを含むことを特徴とする請求項1に記載の方法。前記顔料がFDAの着色添加のウェブサイトや化粧品指令76768EEC、化粧品に許可着色剤の附属書IVに記載されている顔料からなる群から選択されることを特徴とする請求項1に記載の方法。前記顔料濃縮剤を含む前記爪ゲルは25ポアズ以下の粘度を有することを特徴とする請求項1に記載の方法。前記顔料濃縮剤とブレンドする以前に、前記光開始剤が前記多官能アクリルモノマーまたはオリゴマーに添加されることを特徴とする請求項1に記載の方法。前記多官能アクリルモノマー及び又はオリゴマーを含むゲルが顔料濃縮剤とは別に販売されていることを特徴とする請求項1に記載の方法。UV光下で硬化させた爪や足の爪に、請求項1に記載の方法により調製された組成物を塗布することを含む、天然または人工の爪を飾る方法。顔料濃縮剤の重量と放射線硬化爪ゲル組成物の比が、好ましくは等しい、または12未満である請求項1に記載の方法。請求項1に記載の方法により調製された人工爪ゲル組成物。請求項16に記載の組成物を化学作用のある放射線下で硬化させて調製した人工爪。硬化時に再現性があり、予測可能な色を有する、完全に着色された人工爪を提供することは、この技術分野における長い切実な願いとなっている。高い色濃度を与える、着色剤含有のUV硬化性ジェルを作るための改良された方法の必要性もある。効果的に顔料を組み込むためにゲルに高せん断を与える必要があるということを回避するために、人工爪ゲルに顔料を直接添加することの代替手段も必要とされている。これらの目的、またその他は、以下の説明から明らかになるように、一態様では、均一に予備分散された形で顔料を導入することで、高せん断を使用せずに高色濃度ゲルを調製する方法を含む本発明により実現されることとなる。別の局面において、本発明はこのような方法によって調製された高度着色UV硬化性人工爪ゲルを含む。本発明によれば、高色濃度ゲルは、最終ゲルの生産時に高せん断を使用せず、流動性顔料濃縮剤を用いて好適に調製することができる。この濃縮剤は、高せん断を使用せずに、市販の爪ゲルを含むゲル配合物に添加することができ、これにより、爪に適した着色ゲルが得られる。UV硬化性人工爪ゲルは、1つ以上の、ラジカル重合性不飽和二重結合を含有する様々な化合物を含むことができる。典型的な例は本明細書中にメタアクリル酸エステルと呼ばれるアクリルおよびメタクリル酸のエステルが含まれている。モノメタアクリロイルエステルの具体例は、メチルメタアクリレート、エチルメタアクリレートヒドロキシプロピルメタアクリレート、エチルメタアクリレート、ブチルメタアクリレート、ヒドロキシエチルメタアクリレート、ブトキシエチルメタアクリレート、ジエチルアミノエチルメタアクリレート、2エチルヘキシルメタアクリレート、エトキシエチルメタアクリレート、tブチルアミノエチルメタアクリレート、メトキシポリエチレングリコールメタアクリレート、ホスホエチルメタアクリレート、メトキシプロピルメタアクリレート、メトキシポリエチレングリコールメタアクリレート、フェノキシエチレングリコールメタアクリレート、フェノキシポリエチレングリコールメタアクリレート、2ヒドロキシ3フェノキシプロピルメタアクリレート、2メタアクリロキシエチルコハク酸、2メタアクリロイルエチルフタル酸、2メタアクリロイルオキシプロピルフタル酸、ステアリルメタアクリレート、イソボルニルメタアクリレート、3クロロ2ヒドロキシプロピルメタアクリレート、テトラヒドロフルフリルメタアクリレート、メタアクリルアミド、アリルモノマーが含まれるが、それに限定はされない。二官能性メタクリロイルエステルの具体例は、14ブタンジオールジメタアクリレート、16ヘキサンジオールジメタアクリレート、19ノナンジオールジメタアクリレート、110デカンジオールジメタアクリレート、ネオペンチルグリコールジメタアクリレート、2メチル18オクタンジオールジメタアクリレート、グリセリンジメタアクリレート、エチレングリコールジメタアクリレート、トリエチレングリコールジメタアクリレート、ポリエチレングリコールジメタアクリレート、プロピレングリコールジメタアクリレート、ポリプロピレングリコールジメタアクリレート、エトキシ化プロピレングリコールジメタアクリレート、エトキシポリプロピレングリコールジメタアクリレート、ポリエトキシプロポキシジメタアクリレート、エトキシ化ビスフェノールAジメタアクリレート、プロポキシ化ビスフェノールAジメタアクリレート、プロポキシ化エトキシ化ビスフェノールAジメタアクリレート、ビスフェノールAグリシジルメタクリレート、トリシクロデカンジメタノールジメタアクリレート、グリセリンジメタアクリレート、エトキシ化グリセリンジメタアクリレート、ビスアクリルアミド、ビスアリルエーテル、アリルメタアクリレートが含まれるが、それに限定はされない。トリおよび以上のメタアクリロイルエステルの例としては、トリメチロールプロパントリメタアクリレート、エトキシ化グリセリントリメタアクリレート、エトキシ化トリメチロールプロパントリメタアクリレート、ジトリメチロールプロパンテトラメタアクリレート、ペンタエリスリトールトリメタアクリレート、、ペンタエリスリトールテトラメタアクリレート、プロポキシ化ペンタエリスリトールテトラメタアクリレート、エトキシ化ペンタエリスリトールテトラメタアクリレート、ジペンタエリスリトールヘキサメタアクリレート、エトキシ化イソシアヌル酸トリメタアクリレートなどが挙げられる。本発明において有効なウレタンメタアクリレートは、少なくとも2個以上のアクリロイルまたはメタクリロイル基とウレタン基を持っている。例として、脂肪族、芳香族、ポリエステル、ポリエーテルポリオールに基づくウレタンと、メタアクリレート末端基でキャップされた脂肪族、芳香族、ポリエステル、ポリエーテル系のジイソシアネートが含まれる。イソシアネートプレポリマーは、ポリオールジイソシアネートコアの代わりに使用することもできる。本発明における有効なエポキシメタアクリレート、エポキシウレタンメタアクリレートは、少なくとも2個以上のアクリロイル又はメタクリロイル基を有しており、必要に応じて、ウレタン基を有する。例として、メタアクリレート末端基でキャップされた脂肪族又は芳香族エポキシプレポリマーに基づくエポキシメタアクリレートが挙げられる。脂肪族または芳香族ウレタンスペーサーを必要に応じてエポキシ樹脂とメタアクリレート末端基複数可の間に挿入することができる。本発明において有効なアクリル化ポリエステルオリゴマーは、少なくとも2個以上のアクリロイル又はメタクリロイル基とポリエステルのコアを有している。本発明において有効なアクリル化ポリエーテルオリゴマーは、少なくとも2個以上のアクリロイル又はメタクリロイル基及びポリエーテルコアを有している。本発明における有効なアクリルアクリレートオリゴマーは、少なくとも2個以上のアクリロイル又はメタクリロイル基及びポリアクリルコアを有している。これらの反応性ウレタン、エポキシ、ポリエステル、ポリエーテル、アクリルは、BASF社、バイエルマテリアルサイエンス社、ボーマースペシャリティ株式会社、コグニス社、サイテックインダストリーズ社、DSMNeoResins社、エターナルケミカル株式会社、IGM樹脂、ラーンAG、サートマーUSA社、SIグループ社を含むいくつかの業者から入手可能である。上記載のメタアクリレート系重合性モノマーに加え、分子内に少なくとも一つのフリーラジカル重合性基を含む他の重合性モノマー、オリゴマー又はモノマーのポリマーは、硬化性ゲルにいかなる制限なく用いることができる。これらの単量体は、接着性を改善するために酸性基を含有していることがある。少なくとも一つのフリーラジカル重合性基を有する化合物は、単一成分だけでなく、重合性単量体の混合物も含まれている。したがって、フリーラジカル重合性基を含む2つ以上の材料の合成を組み合わせて用いてもよい。ゲルにはまた、光重合開始剤が含まれている。これらの例は、ベンジルケトン、単量体のヒドロキシルケトン、ポリマーヒドロキシルケトン、αアミノケトン、アシルホスフィンオキシド、メタロセン、ベンゾフェノン、ベンゾフェノン誘導体等が含まれる。具体例として、1ヒドロキシシクロヘキシルケトン、ベンゾフェノン、2ベンジル2ジメチルアミノ144モルホリニルフェニル1ブタノン、2メチル14メチルチオフェニル24モルホリニル1プロパノン、ジフェニル246トリメチルベンゾイルホスフィンオキシド、フェニルビス246トリメチルベンゾイルホスフィンオキシド、ベンジルジメチルケタール、イソプロピルチオキサントン、およびそれらの混合物が挙げられる。そのような脂肪族または芳香族アミンなどといった現像促進剤は、充填剤、抑制剤、可塑剤、ポリマー、接着促進剤同様にゲルに含まれてもよい。用語ゲルとは、光重合開始剤、エチレン性不飽和モノマーまた、およびオリゴマーを含む放射線硬化性組成物を意味し、天然または人工爪、または人工爪と付け爪のコーティング、または同様にそれらの爪の装飾に適した粘度を有することを意味する。異なる粘度の範囲は、これらの各塗布により選択される。典型的な粘度は、塗布に応じ、2から500ポイズまで、広く及ぶことができる。人工爪の構築用に20~500ポイズ間の粘度が入手可能である。コーティング用には、25未満ポイズが典型的である。ゲルの多くの可能な実施形態がある。いくつかの実施形態では、ゲルは70から80重量パーセントの脂肪族ポリエステル系ウレタンジアクリレートオリゴマー、20から30重量パーセントのグリコールHEMAメタクリレートエチレングリコールジメタクリレート、3から5重量パーセントのヒドロキシシクロヘキシルフェニルケトン、そして3から5重量パーセントのベンゾフェノンで構成されている。他の特定の実施形態では、ゲルは、60から70重量パーセントの脂肪族ポリエステル系ウレタンジアクリレートオリゴマー、5から10重量パーセントの2ヒドロキシエチルメタクリレートHEMA、5から10重量パーセントのイソボルニルメタクリレート、そして、最大1重量パーセントのヒドロキシシクロヘキシルフェニルケトンで構成されている。ゲルの別の実施形態は、50から60重量パーセントの脂肪族ポリエステル系ウレタンジアクリレートオリゴマー、15から20重量パーセントのHEMA、15から20重量パーセントのヒドロキシプロピルメタクリレート、そして、最大1重量パーセントのヒドロキシシクロヘキシルフェニルケトンで構成されている。本発明で使用される顔料濃縮剤は、一般に、10から50の顔料を含有し、その顔料は、溶媒、エチレン性不飽和モノマーと、エチレン性不飽和オリゴマーから選ばれた1つまたは複数の化学物質から成る有機液体中に分散させることができる。有機液体はまた、非反応性ポリマー、充填剤、及び分散剤を含むことがある。例えば、有機液体はニトロセルロースを含むことができる。顔料は顔料濃縮剤の不連続相であるのに対し、有機液体は1つの連続相を有している。適切な溶媒の例は、酢酸ブチル、酢酸エチル、イソプロパノール、キシレン、トルエン、アセトン、メチルエチルケトンである。エチレン性不飽和モノマーの例としては、メタアクリル酸エステルであり、エチレン性不飽和オリゴマーの例としては、ウレタンメタアクリレートである。濃縮剤は、例えば、直接有機液体中に顔料をせん断するなどといった如何なる手段によってもゲル製剤で使用されたのと同様の方法でUV硬化性モノマー及び又はオリゴマーに分散させることができる。一実施形態では、有機液体は、酢酸エチル、酢酸ブチル、ニトロセルロースを含む。濃縮剤に組み入れることが可能な適当な顔料は、バリウム、カルシウムとアルミニウムレーキ、酸化鉄、クロム、モリブデン、カドミウム、金属または混合金属酸化物、タルク、カルミン、二酸化チタン、クロムの水酸化物、フェロシアン化鉄、ウルトラマリン、二酸化チタンが覆われたマイカ複合体およびまたはビスマスオキシ塩化物が含まれる。好ましい顔料は、DC黒2号、DC黒3号、FDC青色1号、DCブルー4号、DCブラウン1号、FDC緑色3号、DCグリーン5号、DCグリーン6号、DCグリーン8号、DCオレンジ4号、DCオレンジ5号、DCオレンジ10号、DCオレンジ番号11、FDC赤色4号、DC赤色6号、DC赤色7号、DC赤色17号、DC赤色21号、DC赤色22号、DC赤色27号、DC赤色28号、DCレッド30号、DC赤色31号、DC赤色33号、DC赤色34号、DC赤色36号、FDC赤色40号、DCバイオレット2号、ExtDCバイオレット2号、FDC黄色5号、FDC黄色6号、DC黄色7号、ExtDC黄色7号、DC黄色8号、DC黄色10号、DC黄色11号を含み、同様に、FDAの色素添加物のウェブサイト、化粧品指令76768EECの附属書IV、化粧品として許可されている着色剤に掲載されている他のものも含まれる。これらの顔料は、均一に濃縮剤に分散され、その後、濃縮剤を高せん断加工を必要とせずにブレンドすることにより、最終的なゲル製品に組み込まれる。顔料濃縮剤とゲル組成物の割合は、好ましくは12に等しい、またはそれ未満である。これらの最終的なゲル04PPHの高着色顔料を使用することで、厚い膜を硬化する能力を低下させることができ、従って、得られたゲルはより薄いコーティングが好ましい。これを達成するために、一般的に使用されている構造ゲルより低い粘度を有するゲルが好ましいが、高粘度のゲルを使用することも可能である。塗布の性質が標準的なマニキュアと似ているため、低粘度のゲルが好ましい。TAインスツルメンツAR500レオメーターで、25°C、毎秒12せん断下で測定された約3000ポイズというゲルの粘度は高粘度であると見なされる。これに対して、25ポアズが好ましいゲルの粘度である。いくつかの実施形態では顔料濃縮剤は、消費者やネイル技術者が、塗布の前にそれらを一緒に混ぜることができるようにゲルとは別に販売することができる。実施例158重量の脂肪族ポリエステル系ウレタンジアクリレートオリゴマー、20重量のメタクリル酸ヒドロキシエチル、20重量のヒドロキシプロピルメタクリレートと、2質量のヒドロキシシクロヘキシルフェニルケトンを含むUV硬化性ゲルの496グラムに対し、3つの顔料濃縮剤ペーストを手で攪拌しながら連続して加えた。それぞれの顔料濃縮剤ペーストは酢酸ブチル溶剤400パーセントから300パーセント、酢酸エチル200パーセントから300パーセント、ニトロセルロース100パーセントから200パーセント、イソプロピルアルコール溶媒10パーセントから50パーセントからなる有機液体中の顔料の分散液であった。この顔料は、酸化チタン、DC赤色6号、DC赤色7号ライトであり、分散量は、それぞれ01、59、および28グラムであった。比較例1実施例1記載の同じUV硬化型ゲルの496グラムに対し、手で撹拌しながら、OPIのビッグアップルレッドマニキュアの6グラムを加えた。本発明の方法で、マニキュア自体の色と色濃度のマッチングに成功したかどうかをテストするために、実施例1の混合物、比較例1とOPIのビッグアップル赤のマニキュアを25ミリメートル×75ミリメートルのスライドにそれぞれ塗布して、1インチ×25ミリメートルの正方形を得た。異なった、コーティング回数と塗布量が使用された。実施例1および比較例1で作られたコーティングは、次のコーティング前と最終コーティングの後再び3分間UVライトの下で硬化された。マニキュア例ではコーティングの間に30分間乾燥した。専門家グループに色の濃さに応じてサンプルを評価してもらった。結果を表1に示す。色の濃さは、実施例1に比べて、いずれの所定の塗布回数や塗布量においても、比較例1の方法を用いたコーティングの方がずっと低いことを評価は示している。当初のマニキュアや実施例1の混合物の色のいずれかに一致させるためには、比較例1はかなり厚いコーティングを要した。このように、比較方法により作られるのに比べて改良された人工的な爪のゲル材料を、本発明の方法から作ることができる。従って、本発明は、前述の目標となることを遂行し結果とその利益を達成するために好適に適用される。本発明は図示及び説明され、本発明の特定の好ましい実施形態を参照することにより定義されているが、このような参照は、本発明に限定するものではなく、そのような制限は、推論されることはない。関連する技術分野において、通常の知識を有するものに想起されるように、本発明では、かなりの修正、改変、実施形態と機能のうえで均等とみなすこと、が可能である。発明の図示及び記載された好ましい実施形態は単なる例示であり、本発明の範囲を網羅するものではない。従って、本発明は、すべての点で同等に完全認知を与える、添付の特許請求の範囲の精神および範囲によってのみ限定されることを意図している。